(57)【特許請求の範囲】
【請求項１】
ａ）少なくとも１種のラクタムと、
ｂ）ラクタムのアニオン重合のための少なくとも１種の活性化剤とを含有する組成物であって、前記活性化剤が、式（Ｉ）
【化１】
0005946907.tif 000007
（式中、Ｒ１はラクタムである）
の化合物を含有することを特徴とする、組成物。
【請求項２】
前記活性化剤が式（ＩＩ)
【化２】
0005946907.tif 000008
の化合物を含むことを特徴とする、請求項１に記載の組成物。
【請求項３】
前記ラクタムが一般式（ＩＩＩ）
【化３】
0005946907.tif 000009
（式中、Ｒは３〜１３個の炭素原子を有するアルキレン基である）
の化合物を含むことを特徴とする、請求項１又は２に記載の組成物。
【請求項４】
前記組成物が、ラクタムハロゲン化マグネシウム、アルカリ金属アルミノジラクタメート、アルカリ金属ラクタメート、及び／又はアルカリ土類金属ラクタメートからなる群から選択される少なくとも１種の触媒も含有することを特徴とする、請求項１〜３のいずれか１項に記載の組成物。
【請求項５】
前記組成物が、
ａ）９４〜９９．９％の少なくとも１種のラクタム、
ｂ）０．１〜５％の、ラクタムのアニオン重合のための少なくとも１種の活性化剤であって、式（Ｉ）
【化４】
0005946907.tif 000010
（式中、Ｒ１はラクタムである）
の化合物を含有することを特徴とする、活性化剤、
ｃ）０〜５％の少なくとも１種の触媒、
で構成され、前記構成成分ａ）〜ｃ）全部を合わせると１００％であることを特徴とする、請求項１〜４のいずれか１項に記載の組成物。
【請求項６】
請求項１〜４のいずれか１項に記載の組成物の前記構成成分であるａ）と、ｂ）とを、溶融物の形態で８０〜１６０℃の温度で重合することを特徴とする、キャストポリアミドの製造方法。
【請求項７】
請求項５に記載の組成物の前記構成成分であるａ）と、ｂ）と、ｃ）とを、溶融物の形態で８０〜１６０℃の温度で重合することを特徴とする、キャストポリアミドの製造方法。
【発明の詳細な説明】
【技術分野】
【０００１】
本発明は、キャストポリアミド製造のための新規組成物に関する。
【背景技術】
【０００２】
キャストポリアミドは分子量が非常に大きいポリアミドである。キャストポリアミドの製造では、ラクタムを少なくとも１種の触媒と少なくとも１種の活性化剤と共に鋳型に流し込み、次いで前記鋳型中でアニオン的に重合させる。この鋳型中に存在する出発化合物は、一般的には熱をかけられ重合される。この方法によって、結晶化度の点で押出成形ポリアミドよりも優れた、均質な材料が得られる。
【０００３】
キャストポリアミドは複雑な部品の製造に好適な熱可塑性樹脂である。他の多くの熱可塑性樹脂とは異なり、これらは溶融させる必要がないが、大気圧下、１２０〜１６０℃でほんの数分行われる、鋳型中でのラクタムのアニオン重合によって製造される。これには、例えばインゴット鋳造、回転成形、遠心鋳造など、公知の鋳型方法のいずれも用いることができる。それぞれの場合に得られる最終製品は、高分子量の結晶性ポリアミドからなる、軽量で、高機械強度で、非常に良好な滑り性を有し、優れた耐薬品性を備えている成形品を含有しており、また、圧力をかけずに鋳型の中に原料が入れられることから、成形品はわずかな水準の内部応力しか有しない。キャストポリアミドは、切断、穿孔、圧延、粉砕、研磨、及び、印刷又はコーティングすることができる。このポリマーは、複雑な中空形状の製造のみならず、例えば乗用エレベーターの滑車、並びに、機械工業用及び自動車産業用の管、棒、シートなどの半製品の製造にも使用される。
【０００４】
キャストポリアミド部品は、低粘度ラクタム溶融物と、触媒と、さらに活性化剤とから、活性化アニオン重合として知られている方法によって製造できることが知られている。これは通常、重合工程の前に、新たな液体溶融物の形態の、触媒とラクタムとの混合物、及び、又は、活性化剤とラクタムとの混合物の、互いに別個の２つの混合物を製造し、すぐにこれらを互いに混ぜ合わせ、次いで混合物を鋳型中で重合させることによって達成される。この方法は、望ましくない尚早な反応を確実に起こさないことが意図されている。
【０００５】
従来技術で知られている組成物の欠点は、これらが低活性の固体活性化剤を含有しているか、溶媒含有液体ポリイソシアネートを含有しているかのいずれかであることである。
【発明の概要】
【発明が解決しようとする課題】
【０００６】
したがって、本発明の目的は、先行技術の欠点を有しない組成物を提供することである。
【課題を解決するための手段】
【０００７】
驚くべきことに、今回、
ａ）少なくとも１種のラクタムと、
ｂ）式（Ｉ）
【化１】
0005946907.tif 000002
（式中、Ｒ１はラクタムであり、好ましくはカプロラクタムであり、先行技術の欠点を有しない）の、ラクタムのアニオン重合のための少なくとも１種の活性化剤と
を含有する組成物が見出された。
【発明を実施するための形態】
【０００８】
したがって、本発明は、
ａ）少なくとも１種のラクタムと、
ｂ）ラクタムのアニオン重合のための少なくとも１種の活性化剤であって、式（Ｉ）
【化２】
0005946907.tif 000003
（式中、Ｒ１はラクタムであり、好ましくはカプロラクタムである）の化合物を含む活性化剤と
を含有する組成物を提供する。
【０００９】
本発明の別の好ましい実施形態では、活性化剤は、式（ＩＩ) 
【化３】
0005946907.tif 000004
の化合物を含有する。
【００１０】
活性化剤は、好ましくはＮ，Ｎ’−ビス（３−イソシアナト−４−メチルフェニル）カルボジイミドを当業者によく知られている方法でカプロラクタムと反応させることによって得られる化合物を含有する。
【００１１】
本製造方法は、好ましくは例えば石油スピリットなどの溶媒、又は例えばトルエンやキシレンなどのアルキルベンゼンの存在下で行われる。
【００１２】
一般式（ＩＩＩ）
【化４】
0005946907.tif 000005
の化合物は本発明の目的のためのラクタムとして用いることができ、式中Ｒは３〜１３個の炭素原子を有するアルキレン基である。カプロラクタム及び／又はラウロラクタムがこれに含まれることが好ましい。これらは例えばＬａｎｘｅｓｓ  Ｄｅｕｔｓｃｈｌａｎｄ  ＧｍｂＨ社から購入することができる。
【００１３】
上述の化合物は市販されており、例えばＲｈｅｉｎ  Ｃｈｅｍｉｅ  Ｒｈｅｉｎａｕ  ＧｍｂＨ社やＢａｙｅｒ  ＭａｔｅｒｉａｌＳｃｉｅｎｃｅ  ＡＧ社から入手可能である。
【００１４】
本発明の別の実施形態では、組成物はラクタムハロゲン化マグネシウム、アルカリ金属アルミノジラクタメート、アルカリ金属ラクタメート、及び／又はアルカリ土類金属ラクタメートからなる群から選択される少なくとも１種の触媒も含有する。ここではナトリウムカプロラクタメートが特に好ましい。
【００１５】
上述の触媒は市販されており、例えばＲｈｅｉｎ  Ｃｈｅｍｉｅ  Ｒｈｅｉｎａｕ  ＧｍｂＨ社又はＫａｔＣｈｅｍ  ｓｐｏｌ．ｓ．ｒ．ｏ．社から入手可能である。
【００１６】
本発明の別の実施形態では、組成物は以下の割合でａ）〜ｃ）、すなわち
ａ）９４〜９９．９％の少なくとも１種のラクタム、
ｂ）０．１〜５％、好ましくは０．２〜２％、特に好ましくは０．２〜０．８％の少なくとも１種の活性化剤、
ｃ）０〜５％の少なくとも１種の触媒、
を含有し、これら構成成分全部を合わせると１００％である。
【００１７】
百分率のデータは重量％である。
【００１８】
本発明の別の実施形態では、本発明の組成物は、例えばポリエーテルアミンコポリマーや連続フィラメント又は他のガラス繊維や炭素繊維やアラミド繊維などの耐衝撃性改良剤、及び／又は例えば高分子量ポリオールなどの加工助剤、例えばＡｅｒｏｓｉｌ製品などの増粘剤、ＵＶ安定剤、熱安定剤、例えば黒鉛やグラファイトなどの導電性向上剤、イオン液体、マーキング物質、及び／又は着色剤などの他の添加剤も含有する。
【００１９】
本発明は、本発明の組成物の溶融形態の構成成分であるａ）と、ｂ）と、任意選択的なｃ）とを、８０〜１６０℃の温度で重合する、キャストポリアミドの製造方法も更に提供する。
【００２０】
本発明の組成物が他の添加剤も含有する場合、これらは重合工程の前及び／又は重合中に添加することができる。
【００２１】
添加剤の量は使用目的に応じて決定され、そのため必要に応じて変更することができる。
【００２２】
重合は、例えばＫｕｎｓｔｓｔｏｆｆｈａｎｄｂｕｃｈ［Ｐｌａｓｔｉｃｓ  Ｈａｎｄｂｏｏｋ］，ｖｏｌ．３／４，Ｔｅｃｈｎｉｓｃｈｅ  Ｔｈｅｒｍｏｐｌａｓｔｅ［Ｅｎｇｉｎｅｅｒｉｎｇ  Ｔｈｅｒｍｏｐｌａｓｔｉｃｓ］，Ｈａｎｓｅｒ  Ｆａｃｈｂｕｃｈ，ｐｐ．４１３−４３０に記載されているような、当業者によく知られている方法によって達成される。この際混合物は好ましくは混合される。この目的のために例えば撹拌槽などの混合装置を用いることができる。
【００２３】
本発明は、キャストポリアミドを製造するための本発明の組成物の使用も更に提供する。
【００２４】
上述した本発明の組成物は、好ましくは例えば自動車産業や電気工学部品製造における、及び電気的用途のための金属の代替品として、シート、棒、管、ケーブル滑車、歯車、及び軸受の製造のため、並びに／又は容器の製造のため、使用される。
【００２５】
本発明の範囲は、上述した、及び以降に記載する、又は好ましい範囲の中で述べた、部分の定義、指数、パラメーター、及び説明の全てを、互いに組み合わせて、網羅している。すなわち、それぞれの範囲及び好ましい範囲を含むあらゆる望ましい組み合わせも網羅している。
【００２６】
以下の実施例は、本発明の解釈のためのものであり、結果としていかなる限定効果ももたらさない。
【実施例】
【００２７】
試薬
Ｌａｎｘｅｓｓ  Ｄｅｕｔｓｃｈｌａｎｄ  ＧｍｂＨ社から入手した無水カプロラクタム（凝固点＞６９℃）。
使用した触媒は、Ｒｈｅｉｎ  Ｃｈｅｍｉｅ  Ｒｈｅｉｎａｕ  ＧｍｂＨ社から入手したＡｄｄｏｎｙｌ（登録商標）Ｋａｔ  ＮＬ（カプロラクタム中に約１８％のナトリウムカプロラクタメート）を含有している。
使用した活性化剤は、
１）（本発明の）式（ＩＩ）のカプロラクタムでブロックされた、Ｎ，Ｎ’−ビス（３−イソシアナト−４−メチルフェニル）カルボジイミド（実施例１参照）、
２）Ｒｈｅｉｎ  Ｃｈｅｍｉｅ  Ｒｈｅｉｎａｕ  ＧｍｂＨ社から購入可能な、脂肪族ポリイソシアネート溶液であるＡｄｄｏｎｙｌ（登録商標）８１０８（実施例２参照）、
３）Ｂｒｕｅｇｇｅｍａｎｎ  ＧｍｂＨ社から購入可能な、カプロラクタム中に存在する、カプロラクタムでブロックされたヘキサメチレンジイソシアネートである、Ｂｒｕｅｇｇｏｌｅｎ（登録商標）Ｃ２０  Ｐ（実施例３参照）、
４）トリレン２，４−ジイソシアネートをベースとした単量体カルボジイミドである、Ｎ，Ｎ’−ビス（３−イソシアナト−４−メチルフェニル）カルボジイミド（実施例４参照）、
５）１，３，５−トリイソプロピル−２，４−ジイソシアナト−ベンゼンをベースとする芳香族ポリカルボジイミドである、Ｓｔａｂａｘｏｌ（登録商標）Ｐ（実施例５参照）、
６）二量体ＴＤＩウレトジオンであるＡｄｄｏｌｉｎｋ（登録商標）ＴＴ（実施例６参照）、
を含有している。
【００２８】
装置
溶融合成に使用した装置は、
・オイルバス中で加熱された２個の三口フラスコ（５００ｍｌ）
・スリーブを備えた２台の精密ガラスグランドスターラー
・１つはバルブを有し、１つはバルブを有していない、２つのガスキャップ
・冷却トラップと圧力計を備えた１台の真空ポンプ
から構成されていた。
【００２９】
温度測定に使用した装置は、
・例えばＩＲシリアルインターフェイスを備えたＴｅｓｔｏ  １７５−Ｔ３である温度測定装置
・硬化した試験片中に残しておくための熱電対ワイヤー
・６００ｍｌのガラスビーカー（トール型）
・ガラスビーカー用加熱装置（金属ブロック、オイルバス）
から構成されている。
【００３０】
測定及び評価
１９６．８ｇのカプロラクタムと活性化剤とをフラスコＡに入れ、１９２ｇのカプロラクタムと８ｇのＮＬ−Ｎｅｕ触媒とをフラスコＢに入れた。オイルバス中に２０分間入れて、真空下（＜１５ｍｂａｒ）、１２２℃（±２℃）でフラスコＡ及びＢ由来の溶融物を調製した。窒素を導入し、次いでフラスコＡ及びフラスコＢ由来の成分を三口フラスコで混ぜ合わせ、軽く撹拌し、６００ｍｌのガラスビーカーに移した。鋳型（ガラスビーカー）の温度は１６０℃であった。重合時間は通常１０〜２０分であった。
【００３１】
表１に結果を示す。
【００３２】
【表１】
0005946907.tif 000006
【００３３】
実施例は、本発明の組成物によれば非常に低い活性化剤濃度でもキャストポリアミド部品が製造できることを示している。同様の良好な結果を得るための唯一の方法は、活性剤成分としてポリイソシアネート溶液を使用することである。しかし、これらは溶媒を含有しているという欠点を有している。